(57)【要約】      （修正有）【課題】放射線画像検出装置によって取得される放射線画像の画質を向上させる。【解決手段】放射線画像検出装置は、放射線露光によって蛍光を発する蛍光物質を含有した柱状結晶３５の群を備える放射線画像変換パネルと、放射線画像変換パネルから発せられる蛍光を検出するセンサパネル３と、を備えている。各柱状結晶３５の先端面は、中央部３５ａがその外周を囲む周縁部３５ｂに比べて窪んだ凹形状である。各柱状結晶３５の先端側がセンサパネル３に対向するように、放射線画像変換パネルとセンサパネル３とが接着層２５を介して貼り合わされている。【選択図】図５
2012159306.tif 000002
【特許請求の範囲】
【請求項１】
放射線露光によって蛍光を発する蛍光物質を含有した蛍光体を備える放射線画像変換パネルであって、
前記蛍光体は、前記蛍光物質の結晶が柱状に成長してなる柱状結晶の群を含み、
前記各柱状結晶の先端部は、先端面の中央部がその外周を囲む周縁部に比べて窪んだ凹形状である放射線画像変換パネル。
【請求項２】
請求項１に記載の放射線画像変換パネルであって、
前記各柱状結晶の先端面の周縁部は、凸である放射線画像変換パネル。
【請求項３】
請求項１又は請求項２に記載の放射線画像変換パネルであって、
前記各柱状結晶の先端面の中央部は、実質的に平坦である放射線画像変換パネル。
【請求項４】
請求項１から３のいずれか一項に記載の放射線画像変換パネルであって、
前記蛍光体が形成される支持体を更に備え、
前記蛍光体が形成される前記支持体の表面には、複数の凹部が２次元状に配列されて形成されている放射線画像変換パネル。
【請求項５】
請求項４に記載の放射線画像変換パネルであって、
前記各凹部は、底に向かうに従って滑らかに径が小さくなるように形成されている放射線画像変換パネル。
【請求項６】
請求項４に記載の放射線画像変換パネルであって、
前記各凹部は、底に向かうに従ってステップ的に径が小さくなるように形成されている放射線画像変換パネル。
【請求項７】
請求項４から６のいずれか一項に記載の放射線画像変換パネルであって、
前記支持体は、前記蛍光体が発する蛍光に対して反射性を有する放射線画像変換パネル。
【請求項８】
請求項７に記載の放射線画像変換パネルであって、
前記支持体は、アルミニウム又はアルミニウム合金で形成されている放射線画像変換パネル。
【請求項９】
請求項７に記載の放射線画像変換パネルであって、
前記蛍光体が形成される前記支持体の表面にアルミニウム又はアルミニウム合金の膜が形成されている放射線画像変換パネル。
【請求項１０】
請求項１から９のいずれか一項に記載の放射線画像変換パネルと、
前記放射線画像変換パネルから発せられる蛍光を検出するセンサパネルと、
を備え、
前記各柱状結晶の先端側にあたる前記蛍光体の表面と前記センサパネルとの間に接着層を介在させて、前記放射線画像変換パネルと前記センサパネルとが貼り合わされている放射線画像検出装置。
【請求項１１】
請求項４から９のいずれか一項に記載の放射線画像変換パネルと、
前記放射線画像変換パネルから発せられる蛍光を検出するセンサパネルと、
を備え、
前記各柱状結晶の先端側にあたる前記蛍光体の表面と前記センサパネルとの間に接着層を介在させて、前記放射線画像変換パネルと前記センサパネルとが貼り合わされており、
前記センサパネルには、前記蛍光を光電変換する複数の光電変換素子が２次元状に配列されて形成されており、
前記支持体の前記複数の凹部の配列ピッチは、前記センサパネルの前記複数の光電変換素子の配列ピッチより小さい放射線画像検出装置。
【請求項１２】
請求項１１に記載の放射線画像検出装置であって、
前記支持体の前記複数の凹部の配列ピッチは、前記センサパネルの前記複数の光電変換素子の配列ピッチの整数分の１である放射線画像検出装置。
【請求項１３】
請求項１０から１２のいずれか一項に記載の放射線画像検出装置であって、
前記センサパネル側に放射線入射面を有する放射線画像検出装置。
【請求項１４】
請求項１０から１２のいずれか一項に記載の放射線画像検出装置であって、
前記放射線画像変換パネル側に放射線入射面を有する放射線画像検出装置。
【発明の詳細な説明】
【技術分野】
【０００１】
本発明は、放射線画像変換パネル及び放射線画像検出装置に関する。
【背景技術】
【０００２】
近年、放射線画像を検出してデジタル画像データを生成するＦＰＤ（Flat Panel Detector）を用いた放射線画像検出装置が実用化されており、従来のイメージングプレートに比べて即時に画像を確認できるといった理由から急速に普及が進んでいる。この放射線画像検出装置には種々の方式のものがあり、その一つとして、間接変換方式のものが知られている。
【０００３】
間接変換方式の放射線画像検出装置は、放射線露光によって蛍光を発するＣｓＩやＧＯＳ（Ｇｄ２Ｏ２Ｓ）などの蛍光物質によって形成されたシンチレータを有する放射線画像変換パネルと、光電変換素子の２次元配列を有するセンサパネルとを備え、典型的には、シンチレータとセンサパネルとの間に接着層を介在させ、放射線画像変換パネルとセンサパネルとが貼り合わされている。被写体を透過した放射線は、放射線画像変換パネルのシンチレータによって一旦光に変換され、シンチレータの蛍光はセンサパネルの光電変換素子群によって光電変換され、電気信号（デジタル画像データ）が生成される。
【０００４】
間接変換方式の放射線画像検出装置において、放射線をセンサパネル側から入射させるようにした、いわゆる表面読取型（ISS：Irradiation Side Sampling）の放射線画像検出装置も提案されている（例えば、特許文献１参照）。この放射線画像検出装置によれば、シンチレータのセンサパネル近傍における蛍光の発生量が多くなり、感度の向上が図られる。それにより、放射線画像の検出に必要となる露光量を低減し、被写体の被曝量を低減することができる。
【０００５】
また、気相堆積法により、支持体上でＣｓＩ等の蛍光物質の結晶を柱状に成長させてなる柱状結晶の群によってシンチレータを形成する技術も知られている（例えば、特許文献２、３、４参照）。気相堆積法によって形成される柱状結晶は、結合剤等の不純物を含まず、また、そこで発生した蛍光を結晶の成長方向に導光する光ガイド効果を有しており、蛍光の拡散を抑制する。それにより、放射線画像検出装置の感度及び画像の鮮鋭度の向上が図られる。
【０００６】
そして、特許文献２に記載されたシンチレータにおいては、蛍光の集光効率を高めるため、柱状結晶の先端部が凸形状とされている。一方、特許文献３に記載されたシンチレータにおいては、柱状結晶の先端部が平坦とされている。ＣｓＩは潮解性を有するため、ＣｓＩを用いて形成されるシンチレータは、一般に、防湿性を有する保護膜によって被覆される。保護膜としてはポリエチレンテレフタレートフィルムなどが用いられるが、これらは柱状結晶間に介在する空気よりも屈折率が高い。放射線画像変換パネルとセンサパネルとを貼り合わせた際に柱状結晶の先端部が保護膜に食い込むことがあり、保護膜が柱状結晶間に入り込むと、空気との屈折率差による全反射を利用した柱状結晶の光ガイド効果が低下してしまう。そこで、特許文献３に記載されたシンチレータにおいては、柱状結晶の先端部が保護膜に食い込むことを防止するため、柱状結晶の先端部が平坦とされている。
【先行技術文献】
【特許文献】
【０００７】
【特許文献１】特開２００１−３３０６７７号公報
【特許文献２】特開２００２−１８１９９７号公報
【特許文献３】特開２０１０−０２５６２０号公報
【特許文献４】特開２０１１−０１７６８３号公報
【発明の概要】
【発明が解決しようとする課題】
【０００８】
特許文献２及び３に記載されたシンチレータにおいて、柱状結晶の先端部は、先端面の中央部がその外周を囲む周縁部に比べて突出した凸形状であるか、又は平坦である。
【０００９】
先端部が上記の凸形状であると、シンチレータとセンサパネルとの間に接着層を介した放射線画像変換パネルとセンサパネルとの貼り合わせにおいて、柱状結晶の先端面の中央部から外れる接着層の領域は、負荷がかかりにくく接着が不十分となり易い。それにより、シンチレータとセンサパネルとの密着が不均一となり、画像ムラが発生する虞がある。また、放射線画像変換パネルとセンサパネルとを貼り合わる際や、被写体（患者等）を放射線画像検出装置に載置して撮影する際などに各柱状結晶に荷重が加わるが、柱状結晶の先端部が上記の凸形状であると、先端面の中央部の狭い領域に負荷が集中してしまい、柱状結晶が損傷する虞がある。
【００１０】
また、先端部が平坦であると、柱状結晶の先端部の接着層に対する食い込みが抑制されるので、シンチレータとセンサパネルとの間に接着層の厚みだけ距離が置かれる。それにより、接着層における散乱が多くなり、画像の鮮鋭度が低下する虞がある。
【００１１】
本発明は、上述した事情に鑑みなされたものであり、放射線画像検出装置によって取得される放射線画像の画質を向上させることを目的とする。
【課題を解決するための手段】
【００１２】
（１）  放射線露光によって蛍光を発する蛍光物質を含有した蛍光体を備える放射線画像変換パネルであって、前記蛍光体は、前記蛍光物質の結晶が柱状に成長してなる柱状結晶の群を含み、前記各柱状結晶の先端部は、先端面の中央部がその外周を囲む周縁部に比べて窪んだ凹形状である放射線画像変換パネル。
（２）  上記（１）の放射線画像変換パネルと、前記放射線画像変換パネルから発せられる蛍光を検出するセンサパネルと、を備え、前記各柱状結晶の先端側にあたる前記蛍光体の表面と前記センサパネルとの間に接着層を介在させて、前記放射線画像変換パネルと前記センサパネルとが貼り合わされている放射線画像検出装置。
【発明の効果】
【００１３】
本発明によれば、柱状結晶の先端側にあたる蛍光体の表面とセンサパネルとの間に接着層を介在させた放射線画像変換パネルとセンサパネルとの貼り合わせにおいて、柱状結晶の先端面の略全体で負荷を掛けることができ、接着が先端面の略全体に亘って十分になされる。それにより、蛍光体とセンサパネルとの密着が均一となり、画像ムラが発生することが防止される。また、負荷が柱状結晶の先端面の略全体に分散されるので、柱状結晶が損傷することも防止される。また、柱状結晶の先端の周縁部が接着層に食い込むことで、周縁部と、センサパネルとの間の距離が狭まる。それにより、周縁部から出射される蛍光が接着層によって散乱されることが抑制され、画像の鮮鋭度が向上する。
【図面の簡単な説明】
【００１４】
【図１】本発明の実施形態を説明するための、放射線画像検出装置の一例の構成を模式的に示す図である。
【図２】図１の放射線画像検出装置のセンサパネルの構成を模式的に示す図である。
【図３】図１の放射線画像検出装置の放射線画像変換パネルの構成を模式的に示す図である。
【図４】図３の放射線画像変換パネルの蛍光体のIV‐IV断面を示す図である。
【図５】図３の放射線画像変換パネルの点線円Vで囲まれる部分を拡大して示す図である。
【図６】図３の放射線画像変換パネルの変形例を示す図である。
【発明を実施するための形態】
【００１５】
図１は、本発明の実施形態を説明するための、放射線画像検出装置の一例の構成を示し、図２は、図１の放射線画像検出装置のセンサパネルの構成を示す。
【００１６】
放射線画像検出装置１は、放射線露光によって蛍光を発するシンチレータ（蛍光体）１８を有する放射線画像変換パネル２と、放射線画像変換パネル２のシンチレータ１８の蛍光を光電変換する光電変換素子２６の２次元配列を有するセンサパネル３と、を備えている。
【００１７】
放射線画像変換パネル２は、支持体１１を有し、シンチレータ１８は支持体１１上に形成されている。放射線画像変換パネル２は、センサパネル３とは別に構成され、支持体１１とは反対側のシンチレータ１８の面をセンサパネル３の光電変換素子２６の２次元配列に対向させ、シンチレータ１８と光電変換素子２６とを光学的に結合させる樹脂層を介してセンサパネル３に貼り合わされている。
【００１８】
本例の放射線画像検出装置１は、ＩＳＳ型の放射線画像検出装置であり、放射線は、センサパネル３側から照射され、センサパネル３を透過してシンチレータ１８に入射する。放射線が入射したシンチレータ１８において蛍光が発生し、ここで発生した蛍光がセンサパネル３の光電変換素子２６によって光電変換される。蛍光を多く発生させるシンチレータ１８の放射線入射側がセンサパネル３に隣設されるため、感度が向上する。
【００１９】
センサパネル３は、薄膜トランジスタ（ＴＦＴ：Thin Film Transistor）からなるスイッチ素子２８が絶縁性基板に形成されたＴＦＴ基板１６を有し、光電変換素子２６の２次元配列はＴＦＴ基板１６上に形成されている。そして、ＴＦＴ基板１６上には、これらの光電変換素子２６を覆い、ＴＦＴ基板１６の表面を平坦化するための平坦化層２３が形成されている。そして、放射線画像変換パネル２とセンサパネル３とを貼り合わせるための接着層２５が平坦化層２３上に形成されている。平坦化層２３及び接着層２５が上記の樹脂層を形成する。樹脂層の厚みは、感度、及び画像の鮮鋭度の観点から、５０μｍ以下であることが好ましく、５μｍ〜３０μｍであることがより好ましい。
【００２０】
各光電変換素子２６は、シンチレータ１８の蛍光が入射されることにより電荷を生成する光導電層２０と、この光導電層２０の表裏面に設けられた一対の電極とで構成されている。光導電層２０のシンチレータ層１８側の面に設けられた電極２２は、光導電層２０にバイアス電圧を印加するためのバイアス電極であり、反対側の面に設けられた電極２４は、光導電層２０で生成された電荷を収集する電荷収集電極である。
【００２１】
スイッチ素子２８は、光電変換素子２６の２次元配列に対応してＴＦＴ基板１６に２次元に配列されており、各光電変換素子２６の電荷収集電極２４は、ＴＦＴ基板１６の対応するスイッチ素子２８に接続されている。各電荷収集電極２４に収集された電荷は、スイッチ素子２８を介して読み出される。
【００２２】
ＴＦＴ基板１６には、一方向（行方向）に延設され各スイッチ素子２８をオン／オフさせるための複数本のゲート線３０と、ゲート線３０と直交する方向（列方向）に延設されオン状態のスイッチ素子２８を介して電荷を読み出すための複数の信号線（データ線）３２が設けられている。そして、ＴＦＴ基板１６の周縁部には、個々のゲート線３０及び個々の信号線３２が接続された接続端子３８が配置されている。この接続端子３８は、図２に示すように、接続回路３９を介して回路基板（図示せず）に接続される。この回路基板は、外部回路としてのゲート線ドライバ、及び信号処理部を有する。
【００２３】
各スイッチ素子２８は、ゲート線ドライバからゲート線３０を介して供給される信号により行単位で順にオン状態とされる。そして、オン状態とされたスイッチ素子２８によって読み出された電荷は、電荷信号として信号線３２を伝送されて信号処理部に入力される。これにより、電荷が行単位で順に読み出され、上記の信号処理部において電気信号に変換され、デジタル画像データが生成される。
【００２４】
以下、放射線画像変換パネル２及びそのシンチレータ１８について詳細に説明する。
【００２５】
図３は、放射線画像変換パネル２の構成を模式的に示し、図４は、シンチレータ１８の図３におけるIV-IV線断面を示す。
【００２６】
放射線画像変換パネル２は、支持体１１と、支持体１１上に形成されたシンチレータ１８とを有している。
【００２７】
シンチレータ１８を形成する蛍光物質には、例えば、ＣｓＩ：Ｔｌ、ＮａＩ：Ｔｌ（タリウム賦活ヨウ化ナトリウム）、ＣｓＩ：Ｎａ（ナトリウム賦活ヨウ化セシウム）、等を用いることができ、なかでも、発光スペクトルがａ−Ｓｉフォトダイオードの分光感度の極大値（５５０ｎｍ付近）と適合する点で、ＣｓＩ：Ｔｌが好ましい。
【００２８】
シンチレータ１８は、気相堆積法により、支持体１１上で上記の蛍光物質の結晶が柱状に成長してなる柱状結晶３５の群によって形成されている。隣り合う柱状結晶３５の間には空隙が置かれ、柱状結晶３５は互いに独立して存在する。
【００２９】
図４に明らかなように、柱状結晶３５は、結晶の成長方向に対しほぼ均一な断面径を有し、かつ柱状結晶３５の周囲に間隙を有しており、柱状結晶３５が互いに独立して存在することがわかる。柱状結晶３５の結晶径（柱径）は、光ガイド効果、機械的強度、そして画素欠陥防止の観点から、２μｍ以上８μｍ以下であることが好ましい。柱径が小さすぎると、柱状結晶３５の機械的強度が不足し、衝撃等により損傷する懸念があり、柱径が大きすぎると、光電変換素子２６毎の柱状結晶３５の数が少なくなり、結晶にクラックが生じた際にその素子が欠陥となる確率が高くなる懸念がある。光電変換素子２６のサイズにもよるが、典型的には、光電変換素子２６毎の柱状結晶３５の数は数十〜数百本である。
【００３０】
ここで、柱径は、柱状結晶３５の成長方向上面から観察した結晶の最大径を示す。具体的な測定方法としては、柱状結晶３５の成長方向上面からＳＥＭ（走査型電子顕微鏡）で観察することで柱径を測定する。柱状結晶３５が１００本から２００本観察できる倍率（約２０００倍程度）で観察し、１撮影に含まれる結晶全てに対し、柱径の最大値を測定して平均した値を採用している。柱径（μｍ）は小数点以下２桁まで読み、平均値をＪＩＳ  Ｚ  ８４０１に従い小数点以下２桁目を丸めた値とする。
【００３１】
また、柱状結晶３５の長さ、即ちシンチレータ１８の厚みは、放射線のエネルギーにもよるが、シンチレータ１８における十分な放射線吸収及び画像の鮮鋭度の観点から、２００μｍ以上７００μｍ以下であることが好ましい。厚みが小さすぎると、放射線を十分に吸収することができず、感度が低下する虞があり、厚みが大きすぎると光拡散が生じ、柱状結晶３５の光ガイド効果によっても画像の鮮鋭度が低下する懸念がある。
【００３２】
放射線画像変換パネル２は、支持体１１とは反対側のシンチレータ１８の面、即ち柱状結晶３５の先端をセンサパネル３に対向させ、センサパネル３に貼り合わされている。
【００３３】
柱状結晶３５に発生した蛍光は、柱状結晶３５とその周囲の間隙（空気）との屈折率差に起因して柱状結晶内で全反射を繰り返すことで拡散を抑制され、その柱状結晶３５が対向する光電変換素子２６に導光される。それにより、画像の鮮鋭度が向上する。
【００３４】
支持体１１としては、その上にシンチレータ１８を形成することができる限りにおいて特に限定されないが、例えば、カーボン板、ＣＦＲＰ（ｃａｒｂｏｎ  ｆｉｂｅｒ  ｒｅｉｎｆｏｒｃｅｄ  ｐｌａｓｔｉｃ）、ガラス板、石英基板、サファイア基板、鉄、スズ、クロム、アルミニウムなどから選択される金属シート、等を用いることができる。なかでも、シンチレータ１８の各柱状結晶に発生した蛍光に対して反射性を有するアルミニウムやアルミニウム合金の金属シートを好適に用いることができる。
【００３５】
支持体１１にアルミニウムやアルミニウム合金の金属シートを用いた場合に、柱状結晶３５に発生した蛍光のうち、センサパネル３とは反対側、即ち支持体１１側に向かう蛍光をセンサパネル３側に向けて反射させることができる。それにより、蛍光の利用効率が高まり、感度が向上する。なお、アルミニウムやアルミニウム合金の金属シート以外のカーボン板等であっても、シンチレータ１８が形成される表面にアルミニウムやアルミニウム合金の被膜が形成されたものであれば、同様の効果を奏する。
【００３６】
また、シンチレータ１８を形成するＣｓＩは、温度上昇によって感度が低下する傾向にある。本例の放射線画像検出装置１は、上記の通りＩＳＳ型であり、その場合にセンサパネル３の駆動回路等の制御部は、典型的には支持体１１の裏側（シンチレータ１８とは反対側）に配置され、制御部に発生した熱は支持体１１に伝達される。支持体１１にアルミニウムやアルミニウム合金の金属シートを用いた場合に、これらは熱伝導率に優れ、上記の制御部から伝達された熱を速やかに拡散させることができるので、シンチレータ１８の局所的な温度上昇、それに起因する局所的な感度低下を防止することができる。それにより、画像ムラが発生することを防止することができる。
【００３７】
シンチレータ１８が形成される支持体１１の表面には、複数の凹部１２が２次元に配列されて設けられており、凹部１２は略凹レンズ形状に形成されている。気相堆積法によれば、蛍光物質の結晶は、これらの凹部１２の各々を起点として成長し、凹部１２毎に一つの柱状結晶が形成される。それにより、柱状結晶３５の分布の均一性が高まると共に、柱状結晶３５の各々の形状の均一性も高まる。
【００３８】
凹部１２の径は、光電変換素子２６のサイズ以下であり、凹部１２の配列ピッチは、光電変換素子２６の配列ピッチ以下である。好ましくは、凹部１２の径は、柱状結晶３５の柱径の好適な範囲（２μｍ〜８μｍ）に対応して数μｍ〜十数μｍであり、凹部１２の配列ピッチは、光電変換素子２６毎の柱状結晶３５の数が数十〜数百本となるピッチである。より好ましくは、凹部１２の配列ピッチは、光電変換素子２６の配列ピッチの整数分の一である。それによれば、放射線画像変換パネル２とセンサパネル３との貼り合わせにおいて、両者の位置合わせを厳密に行わずとも、光電変換素子２６毎の柱状結晶３５の数が均一となり、素子間の光量のバラツキを防止して画像ムラが発生することを防止することができる。
【００３９】
また、支持体１１にアルミニウムやアルミニウム合金の金属シートを用いた場合に、凹部１２が略凹レンズ形状に形成されていることによって、蛍光をセンサパネル３側に向けて反射させる際に蛍光を集光することができる。それにより、蛍光の拡散を抑制して、画像の鮮鋭度を向上させることができる。
【００４０】
図５は、柱状結晶の先端部及びその周辺を拡大して示す。
【００４１】
気相堆積法によって凹部１２に形成された柱状結晶３５の先端部は、凹部１２の形状に倣って、先端面の中央部３５ａがその外周を囲む周縁部３５ｂに比べて窪んだ凹形状を呈する。なお、先端面全体に亘って凹となっていてもよいが、図示の例において、中央部３５ａは、それ単独では、実質的に平坦となっており、また、周縁部３５ｂは、それ単独では凸となっている。
【００４２】
柱状結晶の先端部が凹形状であることにより、シンチレータ１８とセンサパネル３との間に接着層２５を介在させた放射線画像変換パネル２とセンサパネル３との貼り合わせにおいて、柱状結晶３５の先端の周縁部３５ｂが接着層２５に食い込み、窪んだ中央部３５ａにも接着層２５が入り込む。それにより、接着層２５に対して柱状結晶３５の先端面の略全体で負荷をかけることができ、特に中央部３５ａが平坦であれば、中央部３５ａの全体に亘って均一に接着層２５に対して負荷をかけることができる。それにより、接着が先端の略全体に亘って十分になされ、シンチレータ１８とセンサパネル３との密着が均一となり、画像ムラが発生することが防止される。また、負荷が柱状結晶３５の先端面の略全体に分散されるので、柱状結晶が損傷することも防止される。
【００４３】
また、柱状結晶３５の先端の周縁部３５ｂが接着層２５に食い込むことで、周縁部３５ｂと、センサパネル３との間の距離が狭まる。それにより、周縁部３５ｂから出射される蛍光が接着層２５によって散乱されることが抑制され、画像の鮮鋭度が向上する。なお、柱状結晶３５の先端の中央部３５ａから出射された蛍光について接着層２５による散乱が生じたとしても、その柱状結晶３５が対向する光電変換素子２６とは別の周囲の光電変換素子２６に入射する率は、周縁部３５ｂから出射された蛍光が散乱される場合に比べて低く、画像の鮮鋭度に及ぼす影響は小さい。
【００４４】
更に、凸である周縁部３５ｂは集光性を有し、周縁部３５ｂから出射される蛍光の拡散が抑制される。それにより、画像の鮮鋭度が向上する。
【００４５】
次に、上述したシンチレータ１８の製造方法の一例について説明する。なお、蛍光物質としてＣｓＩ：Ｔｌを用いた場合を例に説明する。
【００４６】
シンチレータ１８は、気相堆積法によって支持体１１の表面に直接形成される。真空度０．０１〜１０Ｐａの環境下、ＣｓＩ：Ｔｌを抵抗加熱式のるつぼに通電するなどの手段で加熱して気化させ、支持体１１の温度を室温（２０℃）〜３００℃としてＣｓＩ：Ｔｌを支持体１１上にＣｓＩの結晶を堆積させ、柱状結晶３５を成長させる。
【００４７】
そして、支持体１１の温度によって、柱状結晶３５の先端の周縁部３５ｂを凸とすることができる。なお、支持体１１の温度及び凹部１２の深さによって中央部３５ａの平坦度を制御することができる。
【００４８】
以上によりシンチレータ１８を効率よく、容易に製造することができる。また、この製造方法によれば、シンチレータ１８の製膜における真空度や支持体１１の温度を制御することで、簡易に種々の仕様のシンチレータを設計通りに製造することができるという利点をも有する。
【００４９】
以上、説明したように、柱状結晶３５の先端側にあたるシンチレータ１８の表面とセンサパネル３との間に接着層２５を介在させた放射線画像変換パネル２とセンサパネル３との貼り合わせにおいて、柱状結晶３５の先端部を凹形状とすることにより、柱状結晶３５の先端面の略全体で負荷を掛けることができ、接着が先端面の略全体に亘って十分になされる。それにより、シンチレータ１８とセンサパネル３との密着が均一となり、画像ムラが発生することが防止される。また、負荷が柱状結晶３５の先端面の略全体に分散されるので、柱状結晶３５が損傷することも防止される。また、柱状結晶３５の先端の周縁部３５ｂが接着層に食い込むことで、周縁部３５ｂと、センサパネル３との間の距離が狭まる。それにより、周縁部３５ｂから出射される蛍光が接着層２５によって散乱されることが抑制され、画像の鮮鋭度が向上する。
【００５０】
なお、上述した放射線画像検出装置１においては、支持体１１の表面の各凹部１２が、略凹レンズ形状、即ち、底に向かうに従って滑らかに径が小さくなるように形成されているものとして説明したが、そこに成長する柱状結晶３５の先端部が凹形状となる限りにおいて、凹部１２は略凹レンズ形状に限定されない。凹部１２は、柱状結晶３５の先端部が凹形状となるように制御し易いものであることが好ましく、例えば、図６に示すように、底に向かうに従ってステップ的に径が小さくなる階段形状であってもよい。
【００５１】
また、上述した放射線画像検出装置１においては、センサパネル３側から放射線が入射されるものとして説明したが、放射線画像変換パネル２側から放射線が入射される構成を採ることもできる。
【００５２】
上述した放射線画像検出装置は、放射線画像を高感度、高精細に検出しうるため、低放射線照射量で鮮鋭な画像を検出することを要求される、マンモグラフィなどの医療診断用のＸ線撮影装置をはじめ、様々な装置に組み込んで使用することができる。例えば、工業用のＸ線撮影装置として非破壊検査に用いたり、或いは、電磁波以外の粒子線（α線、β線、γ線）の検出装置として用いたりすることができ、その応用範囲は広い。
【００５３】
以下、センサパネル３を構成する各要素に用いることのできる材料について説明する。
【００５４】
［光電変換素子］
上述した光電変換素子２６の光導電層２０（図１参照）としては、例えばアモルファスシリコン等の無機半導体材料が用いられることが多いが、例えば特開２００９−３２８５４号公報に記載された有機光電変換（ＯＰＣ；Organic photoelectric conversion）材料も用いることができる。このＯＰＣ材料により形成された膜（以下、ＯＰＣ膜という）を光導電層２０として使用できる。ＯＰＣ膜は、有機光電変換材料を含み、蛍光体層から発せられた光を吸収し、吸収した光に応じた電荷を発生する。このように有機光電変換材料を含むＯＰＣ膜であれば、可視域にシャープな吸収スペクトルを持ち、蛍光体層による発光以外の電磁波がＯＰＣ膜に吸収されることがほとんどなく、Ｘ線等の放射線がＯＰＣ膜で吸収されることによって発生するノイズを効果的に抑制することができる。
【００５５】
ＯＰＣ膜を構成する有機光電変換材料は、蛍光体層で発光した光を最も効率良く吸収するために、その吸収ピーク波長が、蛍光体層の発光ピーク波長と近いほど好ましい。有機光電変換材料の吸収ピーク波長と蛍光体層の発光ピーク波長とが一致することが理想的であるが、双方の差が小さければ蛍光体層から発された光を十分に吸収することが可能である。具体的には、有機光電変換材料の吸収ピーク波長と、蛍光体層の放射線に対する発光ピーク波長との差が、１０ｎｍ以内であることが好ましく、５ｎｍ以内であることがより好ましい。
【００５６】
このような条件を満たすことが可能な有機光電変換材料としては、例えば、アリーリデン系有機化合物、キナクリドン系有機化合物、及びフタロシアニン系有機化合物が挙げられる。例えばキナクリドンの可視域における吸収ピーク波長は５６０ｎｍであるため、有機光電変換材料としてキナクリドンを用い、蛍光体層の材料としてＣｓＩ（Ｔｌ）を用いれば、上記ピーク波長の差を５ｎｍ以内にすることが可能となり、ＯＰＣ膜で発生する電荷量をほぼ最大にすることができる。
【００５７】
バイアス電極２２及び電荷収集電極２４の間に設けられる有機層の少なくとも一部をＯＰＣ膜によって構成することができる。この有機層は、より具体的には、電磁波を吸収する部位、光電変換部位、電子輸送部位、正孔輸送部位、電子ブロッキング部位、正孔ブロッキング部位、結晶化防止部位、電極、及び層間接触改良部位等の積み重ね若しくは混合により形成することができる。
【００５８】
上記有機層は、有機ｐ型化合物又は有機ｎ型化合物を含有することが好ましい。有機ｐ型半導体（化合物）は、主に正孔輸送性有機化合物に代表されるドナー性有機半導体（化合物）であり、電子を供与しやすい性質がある有機化合物をいう。更に詳しくは２つの有機材料を接触させて用いたときにイオン化ポテンシャルの小さい方の有機化合物をいう。したがって、ドナー性有機化合物としては、電子供与性のある有機化合物であればいずれの有機化合物も使用可能である。例えば、トリアリールアミン化合物、ベンジジン化合物、ピラゾリン化合物、スチリルアミン化合物、ヒドラゾン化合物、トリフェニルメタン化合物、カルバゾール化合物、ポリシラン化合物、チオフェン化合物、フタロシアニン化合物、シアニン化合物、メロシアニン化合物、オキソノール化合物、ポリアミン化合物、インドール化合物、ピロール化合物、ピラゾール化合物、ポリアリーレン化合物、縮合芳香族炭素環化合物（ナフタレン誘導体、アントラセン誘導体、フェナントレン誘導体、テトラセン誘導体、ピレン誘導体、ペリレン誘導体、フルオランテン誘導体）、含窒素ヘテロ環化合物を配位子として有する金属錯体等を用いることができる。なお、これらに限らず、ｎ型（アクセプター性）化合物として用いた有機化合物よりもイオン化ポテンシャルの小さい有機化合物であればドナー性有機半導体として用いることができる。
【００５９】
有機ｎ型半導体（化合物）は、主に電子輸送性有機化合物に代表されるアクセプター性有機半導体（化合物）であり、電子を受容しやすい性質がある有機化合物をいう。更に詳しくは２つの有機化合物を接触させて用いたときに電子親和力の大きい方の有機化合物をいう。したがって、アクセプター性有機化合物は、電子受容性のある有機化合物であればいずれの有機化合物も使用可能である。例えば、縮合芳香族炭素環化合物（ナフタレン誘導体、アントラセン誘導体、フェナントレン誘導体、テトラセン誘導体、ピレン誘導体、ペリレン誘導体、フルオランテン誘導体）、窒素原子、酸素原子、硫黄原子を含有する５ないし７員のヘテロ環化合物（例えばピリジン、ピラジン、ピリミジン、ピリダジン、トリアジン、キノリン、キノキサリン、キナゾリン、フタラジン、シンノリン、イソキノリン、プテリジン、アクリジン、フェナジン、フェナントロリン、テトラゾール、ピラゾール、イミダゾール、チアゾール、オキサゾール、インダゾール、ベンズイミダゾール、ベンゾトリアゾール、ベンゾオキサゾール、ベンゾチアゾール、カルバゾール、プリン、トリアゾロピリダジン、トリアゾロピリミジン、テトラザインデン、オキサジアゾール、イミダゾピリジン、ピラリジン、ピロロピリジン、チアジアゾロピリジン、ジベンズアゼピン、トリベンズアゼピン等）、ポリアリーレン化合物、フルオレン化合物、シクロペンタジエン化合物、シリル化合物、含窒素ヘテロ環化合物を配位子として有する金属錯体などが挙げられる。なお、これらに限らず、ドナー性有機化合物として用いた有機化合物よりも電子親和力の大きな有機化合物であればアクセプター性有機半導体として用いることができる。
【００６０】
ｐ型有機色素又はｎ型有機色素としては、公知のものを用いることができるが、好ましくは、シアニン色素、スチリル色素、ヘミシアニン色素、メロシアニン色素（ゼロメチンメロシアニン（シンプルメロシアニン）を含む）、３核メロシアニン色素、４核メロシアニン色素、ロダシアニン色素、コンプレックスシアニン色素、コンプレックスメロシアニン色素、アロポーラー色素、オキソノール色素、ヘミオキソノール色素、スクアリウム色素、クロコニウム色素、アザメチン色素、クマリン色素、アリーリデン色素、アントラキノン色素、トリフェニルメタン色素、アゾ色素、アゾメチン色素、スピロ化合物、メタロセン色素、フルオレノン色素、フルギド色素、ペリレン色素、フェナジン色素、フェノチアジン色素、キノン色素、インジゴ色素、ジフェニルメタン色素、ポリエン色素、アクリジン色素、アクリジノン色素、ジフェニルアミン色素、キナクリドン色素、キノフタロン色素、フェノキサジン色素、フタロペリレン色素、ポルフィリン色素、クロロフィル色素、フタロシアニン色素、金属錯体色素、縮合芳香族炭素環系色素（ナフタレン誘導体、アントラセン誘導体、フェナントレン誘導体、テトラセン誘導体、ピレン誘導体、ペリレン誘導体、フルオランテン誘導体）等が挙げられる。
【００６１】
１対の電極間に、ｐ型半導体層とｎ型半導体層とを有し、該ｐ型半導体とｎ型半導体の少なくともいずれかが有機半導体であり、かつ、それらの半導体層の間に、該ｐ型半導体及びｎ型半導体を含むバルクヘテロ接合構造層を中間層として有する光電変換膜（感光層）を好適に用いることができる。このように、光電変換膜において、バルクへテロ接合構造層を含ませることにより有機層のキャリア拡散長が短いという欠点を補い、光電変換効率を向上させることができる。なお、上記バルクへテロ接合構造については、特開２００５−３０３２６６号公報において詳細に説明されている。
【００６２】
光電変換膜の厚みは、蛍光体層からの光を吸収する点では膜厚は大きいほど好ましいが、電荷分離に寄与しない割合を考慮すると、３０ｎｍ以上３００ｎｍ以下が好ましく、より好ましくは、５０ｎｍ以上２５０ｎｍ以下、特に好ましくは８０ｎｍ以上２００ｎｍ以下である。
上述したＯＰＣ膜に関するその他の構成は、例えば、特開２００９−３２８５４号公報の記載が参考となる。
【００６３】
［スイッチ素子］
スイッチ素子２８の活性層としては、例えばアモルファスシリコン等の無機半導体材料が使われることが多いが、例えば特開２００９−２１２３８９号公報に記載されたように、有機材料を使用することができる。有機ＴＦＴはいかなるタイプの構造でもよいが、最も好ましいのは電界効果型トランジスタ（ＦＥＴ）構造である。このＦＥＴ構造は、絶縁性基板上面の一部にゲート電極を設け、更に該電極を覆い、かつ電極以外の部分で基板と接するように絶縁体層を設けている。更に絶縁体層の上面に半導体活性層を設け、その上面の一部に透明ソース電極と透明ドレイン電極とを隔離して配置している。なお、この構成はトップコンタクト型素子と呼ばれるが、ソース電極とドレイン電極とが半導体活性層の下部にあるボトムコンタクト型素子も好ましく用いることができる。また、キャリアが有機半導体膜の膜厚方向に流れる縦型トランジスタ構造であってもよい。
【００６４】
（活性層）
ここでいう有機半導体材料とは、半導体の特性を示す有機材料のことであり、無機材料からなる半導体と同様に、正孔（ホール）をキャリアとして伝導するｐ型有機半導体材料（あるいは単にｐ型材料、正孔輸送材料とも言う。）と、電子をキャリアとして伝導するｎ型有機半導体材料（あるいは単にｎ型材料、電子輸送材料とも言う。）がある。有機半導体材料は一般にｐ型材料の方が良好な特性を示すものが多く、また、一般に大気下でのトランジスタ動作安定性もｐ型トランジスタの方が優れているため、ここでは、ｐ型有機半導体材料について説明する。
【００６５】
有機薄膜トランジスタの特性の一つに、有機半導体層中のキャリアの動きやすさを示すキャリア移動度（単に移動度とも言う）μがある。用途によっても異なるが、一般に移動度は高い方がよく、１．０×１０-7ｃｍ2／Ｖｓ以上であることが好ましく、１．０×１０-6ｃｍ2／Ｖｓ以上であることがより好ましく、１．０×１０-5ｃｍ2／Ｖｓ以上であることが更に好ましい。移動度は電界効果トランジスタ（ＦＥＴ）素子を作製したときの特性や飛行時間計測（ＴＯＦ）法により求めることができる。
【００６６】
前記ｐ型有機半導体材料は、低分子材料でも高分子材料でも良いが、好ましくは低分子材料である。低分子材料は、昇華精製や再結晶、カラムクロマトグラフィーなどの様々な精製法が適用できるため高純度化が容易であること、分子構造が定まっているため秩序の高い結晶構造を取りやすいこと、などの理由から高い特性を示すものが多い。低分子材料の分子量は、好ましくは１００以上５０００以下、より好ましくは１５０以上３０００以下、更に好ましくは２００以上２０００以下である。
【００６７】
このようなｐ型有機半導体材料としては、フタロシアニン化合物又はナフタロシアニン化合物を例示することができ、具体例を以下に示す。なお、Ｍは金属原子、Ｂｕはブチル基、Ｐｒはプロピル基、Ｅｔはエチル基、Ｐｈはフェニル基をそれぞれ表す。
【００６８】
【化１】
2012159306.tif 000003
【００６９】
（活性層以外のスイッチ素子の構成要素）
ゲート電極、ソース電極、又はドレイン電極を構成する材料としては、必要な導電性を有するものであれば特に制限はないが、例えば、ＩＴＯ（インジウムドープ酸化スズ）、ＩＺＯ（インジウムドープ酸化亜鉛）、ＳｎＯ2、ＡＴＯ（アンチモンドープ酸化スズ）、ＺｎＯ、ＡＺＯ（アルミニウムドープ酸化亜鉛）、ＧＺＯ（ガリウムドープ酸化亜鉛）、ＴｉＯ2、ＦＴＯ（フッ素ドープ酸化スズ）などの透明導電性酸化物、ＰＥＤＯＴ／ＰＳＳ（ポリ（３，４−エチレンジオキシチオフェン）／ポリスチレンスルホン酸）などの透明導電性ポリマー、カーボンナノチューブなどの炭素材料が挙げられる。これらの電極材料は、例えば真空蒸着法、スパッタリング、溶液塗布法等の方法で成膜することができる。
【００７０】
絶縁層に用いられる材料としては、必要な絶縁効果を有するものであれば特に制限はないが、例えば、二酸化ケイ素、窒化ケイ素、アルミナなどの無機材料、ポリエステル（ＰＥＮ（ポリエチレンナフタレート）、ＰＥＴ（ポリエチレンテレフタレート）など）、ポリカーボネート、ポリイミド、ポリアミド、ポリアクリレート、エポキシ樹脂、ポリパラキシリレン樹脂、ノボラック樹脂、ＰＶＡ（ポリビニルアルコール）、ＰＳ（ポリスチレン）、などの有機材料が挙げられる。これらの絶縁膜材料は、例えば真空蒸着法、スパッタリング、溶液塗布法等の方法で成膜することができる。
上述した有機ＴＦＴに関するその他の構成は、例えば、特開２００９−２１２３８９号公報の記載が参考となる。
【００７１】
また、スイッチ素子２８の活性層には、例えば特開２０１０−１８６８６０号公報に記載された非晶質酸化物も使用することができる。ここで、特開２０１０−１８６８６０号に記載された電界効果型トランジスタが有する非晶質酸化物含有の活性層について示す。この活性層は、電子又はホールの移動する電界効果型トランジスタのチャネル層として機能する。
【００７２】
活性層は、非晶質酸化物半導体を含んだ構成とされている。この非晶質酸化物半導体は、低温で成膜可能であるために、可撓性のある基板上に好適に形成される。活性層に用いられる非晶質酸化物半導体としては、好ましくはＩｎ、Ｓｎ、Ｚｎ、又はＣｄよりなる群より選ばれる少なくとも１種の元素を含む非晶質酸化物であり、より好ましくは、Ｉｎ、Ｓｎ、Ｚｎよりなる群より選ばれる少なくとも１種を含む非晶質酸化物、更に好ましくは、Ｉｎ、Ｚｎよりなる群より選ばれる少なくとも１種を含む非晶質酸化物である。
【００７３】
活性層に用いられる非晶質酸化物としては、具体的には、Ｉｎ２Ｏ３、ＺｎＯ，ＳｎＯ２、ＣｄＯ，Ｉｎｄｉｕｍ−Ｚｉｎｃ−Ｏｘｉｄｅ（ＩＺＯ）、Ｉｎｄｉｕｍ−Ｔｉｎ−Ｏｘｉｄｅ（ＩＴＯ）、Ｇａｌｌｉｕｍ−Ｚｉｎｃ−Ｏｘｉｄｅ（ＧＺＯ）、Ｉｎｄｉｕｍ−Ｇａｌｌｉｕｍ−Ｏｘｉｄｅ（ＩＧＯ）、Ｉｎｄｉｕｍ−Ｇａｌｌｉｕｍ−Ｚｉｎｃ−Ｏｘｉｄｅ（ＩＧＺＯ）が挙げられる。
【００７４】
活性層の成膜方法としては、酸化物半導体の多結晶焼結体をターゲットとして、気相成膜法を用いるのが好ましい。気相成膜法の中でも、スパッタリング法、パルスレーザー蒸着法（ＰＬＤ法）が適している。更に、量産性の観点から、スパッタリング法が好ましい。例えば、ＲＦマグネトロンスパッタリング蒸着法により、真空度及び酸素流量を制御して成膜される。
【００７５】
成膜された活性層は、周知のＸ線回折法によりアモルファス膜であることが確認される。活性層の組成比は、ＲＢＳ（ラザフォード後方散乱）分析法により求められる。
【００７６】
また、この活性層の電気伝導度は、好ましくは１０−４Ｓｃｍ−１以上１０２Ｓｃｍ−１未満であり、より好ましくは１０−１Ｓｃｍ−１以上１０２Ｓｃｍ−１未満である。この活性層の電気伝導度の調整方法としては、公知の酸素欠陥による調整方法や、組成比による調整方法、不純物による調整方法、酸化物半導体材料による調整方法が挙げられる。
上述した非晶質酸化物に関するその他の構成は、例えば、特開２０１０−１８６８６０号公報の記載が参考となる。
【００７７】
［絶縁性基板］
絶縁性基板１２としては、例えば、ガラス、石英、プラスチックフィルムなどが挙げられる。プラスチックフィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。また、これらのプラスチックフィルムに、有機あるいは無機のフィラーを含有させてもよい。また、フレキシブルでかつ低熱膨張、高強度といった、既存のガラスやプラスチックでは得られない特性を有するアラミド、バイオナノファイバーなどを用いて形成されたフレキシブル基板も好適に使用しうる。
【００７８】
（アラミド）
アラミド材料は、ガラス転移温度３１５℃という高い耐熱性、ヤング率が１０ＧＰａという高い剛性、熱膨張率が−３〜５ｐｐｍ／℃という高い寸法安定性を有する。このため、アラミド製のフィルムを用いると、一般的な樹脂フィルムを用いる場合と比べて、半導体層の高品質の成膜が容易に行える。また、アラミド材料の高耐熱性により、電極材料を高温硬化させて低抵抗化できる。更に、ハンダのリフロー工程を含むＩＣの自動実装にも対応できる。また更に、ＩＴＯ（indium tin oxide）やガス・バリア膜、ガラス基板と熱膨張係数が近いために、製造後の反りが少ない。そして、割れにくい。ここで、ハロゲンを含まないハロゲンフリー（JPCA−ES01−2003の規定に適合）なアラミド材料を用いることが環境負荷低減の点で好ましい。アラミドフィルムは、ガラス基板やＰＥＴ基板と積層されてもよいし、デバイスの筐体に貼り付けられてもよい。
【００７９】
アラミドの分子間の凝集力（水素結合力）の高さによる溶媒への低溶解性を分子設計によって解決することにより、無色透明で薄いフィルムへの成形が容易とされたアラミド材料についても、好適に用いることができる。モノマーユニットの秩序性、及び芳香環上の置換基種・位置を制御する分子設計により、アラミド材料の高剛性や寸法安定性に繋がる直線性の高い棒状の分子構造を維持しつつ、溶解性が良い成形の容易さが得られる。この分子設計により、ハロゲンフリーをも実現できる。
【００８０】
また、フィルムの面内方向の特性が最適化されたアラミド材料についても、好適に用いることができる。成型中に逐次変化するアラミドフィルムの強度に応じて、溶液キャスト、縦延伸、横延伸の工程ごとに張力条件を制御することにより、直線性の高い棒状分子構造であって物性に異方性が生じやすいアラミドフィルムの面内方向の特性をバランスできる。
【００８１】
具体的に、溶液キャスト工程では、溶媒の乾燥速度の制御による面内厚み方向の物性の等方化、溶媒を含んだ状態のフィルムの強度とキャスト・ドラムからの剥離強度の最適化、を図る。縦延伸工程では、延伸中に逐次変化するフィルムの強度、溶媒の残留量に応じた延伸条件を精密に制御する。横延伸工程では、加熱によって変化するフィルム強度の変化に応じた横延伸の条件の制御、フィルムの残留応力を緩和するための横延伸の条件の制御を図る。このようなアラミド材料の使用により、成型後のアラミドフィルムがカールしてしまう問題を解決できる。
【００８２】
上記の成形容易さに対する工夫、及びフィルム面内方向の特性のバランスに対する工夫のいずれにおいても、アラミドならではの直線性の高い棒状の分子構造が維持されているので、熱膨張係数を低く維持できる。製膜時の延伸条件の変更などにより、熱膨張係数を更に低減することも可能である。
【００８３】
（バイオナノファイバー）
ナノファイバーは、光の波長に対して十分に小さなコンポーネントは光散乱を生じないことから、透明でフレキシブルな樹脂材料の補強として用いることができる。そして、ナノファイバーの中でも、バクテリア(酢酸菌、Acetobacter Xylinum)が産出するセルロースミクロフィブリル束は、幅５０ｎｍと、可視光波長に対して約１／１０のサイズでかつ、高強度、高弾性、低熱膨である特徴を有しており、このバクテリアセルロースと透明樹脂との複合材料（バイオナノファイバーということがある）を好適に用いることができる。
【００８４】
バクテリアセルロースシートにアクリル樹脂、エポキシ樹脂等の透明樹脂を含浸・硬化させることで、繊維を約６０〜７０％と高い比率で含有しながら、波長５００ｎｍで約９０％の光透過率を示す透明バイオナノファイバーが得られる。このバイオナノファイバーにより、シリコン結晶に匹敵する低い熱膨張係数（約３〜７ｐｐｍ）、鋼鉄並の強度(約４６０ＭＰａ)、及び高弾性(約３０ＧＰａ)が得られる。
上述したバイオナノファイバーに関する構成は、例えば、特開２００８−３４５５６号公報の記載が参考となる。
【００８５】
［平坦化層及び接着層］
シンチレータ１８と光電変換素子２６とを光学的に結合させる樹脂層としての平坦化層２３及び接着層２５は、シンチレータ１８の蛍光を減衰させることなく光電変換素子２６に到達させ得るものであれば特に制限はない。平坦化層２３としては、ポリイミドやパリレンなどの樹脂を用いることができ、製膜性が良好なポリイミドを用いることが好ましい。接着層２５としては、例えば、熱可塑性樹脂、ＵＶ硬化接着剤、加熱硬化型接着剤、室温硬化型接着剤、両面接着シート、等が挙げられるが、画像の鮮鋭度を低下させないという観点から、素子サイズに対して十分に薄い接着層を形成し得る低粘度エポキシ樹脂製の接着剤を用いることが好ましい。また、柱状結晶３５の先端部の微細な凹凸（窪んだ中央部３５ａ及び単独では凸となる周縁部３５ｂ）に順応してシンチレータ１８とセンサパネル３と密着させるには、粘着剤を用いることがより好ましい。粘着剤としては、ゴム系粘着剤やシリコン系粘着剤やアクリル系粘着剤などが挙げられるが、光劣化等が少ないアクリル系粘着剤が好ましく、具体的には、日栄化工社製Ｐ‐２０２などを用いることができる。
【００８６】
以上、説明したように、本明細書には、下記（１）から（９）の放射線画像変換パネルが開示されている。
【００８７】
（１）  放射線露光によって蛍光を発する蛍光物質を含有した蛍光体を備える放射線画像変換パネルであって、前記蛍光体は、前記蛍光物質の結晶が柱状に成長してなる柱状結晶の群を含み、前記各柱状結晶の先端部は、先端面の中央部がその外周を囲む周縁部に比べて窪んだ凹形状である放射線画像変換パネル。
（２）  上記（１）の放射線画像変換パネルであって、前記各柱状結晶の先端面の周縁部は、凸である放射線画像変換パネル。
（３）  上記（１）又は（２）の放射線画像変換パネルであって、前記各柱状結晶の先端面の中央部は、実質的に平坦である放射線画像変換パネル。
（４）  上記（１）から（３）のいずれか１つに記載の放射線画像変換パネルであって、前記蛍光体が形成される支持体を更に備え、前記蛍光体が形成される前記支持体の表面には、複数の凹部が２次元状に配列されて形成されている放射線画像変換パネル。
（５）  上記（４）に記載の放射線画像変換パネルであって、前記各凹部は、底に向かうに従って滑らかに径が小さくなるように形成されている放射線画像変換パネル。
（６）  上記（４）に記載の放射線画像変換パネルであって、前記各凹部は、底に向かうに従ってステップ的に径が小さくなるように形成されている放射線画像変換パネル。
（７）  上記（４）から（６）のいずれか１つに記載の放射線画像変換パネルであって、前記支持体は、前記蛍光体が発する蛍光に対して反射性を有する放射線画像変換パネル。
（８）  上記（７）の放射線画像変換パネルであって、前記支持体は、アルミニウム又はアルミニウム合金で形成されている放射線画像変換パネル。
（９）  上記（７）の放射線画像変換パネルであって、前記蛍光体が形成される前記支持体の表面にＡｌ又はＡｌ合金の膜が形成されている放射線画像変換パネル。
【００８８】
また、本明細書には、下記（１０）から（１４）の放射線画像検出装置が開示されている。
【００８９】
（１０）  上記（１）から（９）のいずれか１つに記載の放射線画像変換パネルと、前記放射線画像変換パネルから発せられる蛍光を検出するセンサパネルと、を備え、前記各柱状結晶の先端側にあたる前記蛍光体の表面と前記センサパネルとの間に接着層を介在させて、前記放射線画像変換パネルと前記センサパネルとが貼り合わされている放射線画像検出装置。
（１１）  上記（４）から（９）のいずれか１つに記載の放射線画像変換パネルと、前記放射線画像変換パネルから発せられる蛍光を検出するセンサパネルと、を備え、前記各柱状結晶の先端側にあたる前記蛍光体の表面と前記センサパネルとの間に接着層を介在させて、前記放射線画像変換パネルと前記センサパネルとが貼り合わされており、前記センサパネルには、前記蛍光を光電変換する複数の光電変換素子が２次元状に配列されて形成されており、前記支持体の前記複数の凹部の配列ピッチは、前記センサパネルの前記複数の光電変換素子の配列ピッチより小さい放射線画像検出装置。
（１２）  上記（１１）の放射線画像検出装置であって、前記支持体の前記複数の凹部の配列ピッチは、前記センサパネルの前記複数の光電変換素子の配列ピッチの整数分の１である放射線画像検出装置。
（１３）  上記（１０）から（１２）のいずれか１つに記載の放射線画像検出装置であって、前記センサパネル側に放射線入射面を有する放射線画像検出装置。
（１４）  上記（１０）から（１２）のいずれか１つに記載の放射線画像検出装置であって、前記放射線画像変換パネル側に放射線入射面を有する放射線画像検出装置。
【符号の説明】
【００９０】
１     放射線画像検出装置
２     放射線画像変換パネル
３     センサパネル
１１   支持体
１１ａ 凹部
１６   ＴＦＴ基板
１８   シンチレータ
２０   光導電層
２２   電極
２３   平坦化層
２４   電極
２５   接着層
２６   光電変換素子
２８   スイッチ素子
３０   ゲート線
３２   信号線
３５   柱状結晶
３５ａ 先端中央部
３５ｂ 先端周縁部
３８   接続端子
【図１】
2012159306.tif 000004
【図２】
2012159306.tif 000005
【図３】
2012159306.tif 000006
【図５】
2012159306.tif 000007
【図６】
2012159306.tif 000008
【図４】
2012159306.tif 000009